(57)【要約】      （修正有）【課題】センサ素子とホルダとの間が封止層で気密に封止されているガスセンサを、より簡易に製造する方法を提供する。【解決手段】ホルダ２０を、その一端側に、中心軸に直交する方向における内周面間の距離である内周面間距離が不連続に拡大した段部２３が形成されていることにより、段部より開口２５側の拡開部２１と、段部より内側で内周面間距離が拡開部より小さい内側筒部２２とを有する構成とし、センサ素子１０を、外形における最大長さが、拡開部の内周面間距離より小さいと共に内側筒部の内周面間距離より大きい素子本体１１を有する構成とし、段部にガラス製リング３０を載置した上で、ガラス製リングに素子本体を載置し、加熱によりガラス製リングを軟化させつつ、センサ素子を段部に向かって押圧することにより、段部と素子本体との間、及び、拡開部の内周面と素子本体との間に、ガラスの封止層３４を形成する。【選択図】図１
2019219304.tif 000002
【特許請求の範囲】
【請求項１】
センサ素子が筒状のホルダに支持されており、前記センサ素子に使用されているイオン伝導性セラミックスに生じる起電力に基づいてガス濃度を検出するガスセンサの製造方法であって、
前記ホルダは、その一端側に、中心軸に直交する方向における内周面間の距離である内周面間距離が不連続に拡大した段部が形成されていることにより、該段部より開口側の拡開部と、前記段部より内側で前記内周面間距離が前記拡開部より小さい内側筒部とを有しており、
前記センサ素子は、外形における最大長さが、前記拡開部の前記内周面間距離より小さいと共に前記内側筒部の前記内周面間距離より大きい素子本体を有しており、
前記段部にガラス製リングを載置した上で、該ガラス製リングに前記素子本体を載置し、
加熱により前記ガラス製リングを軟化させつつ、前記センサ素子を前記段部に向かって押圧する加熱押圧工程により、前記段部と前記素子本体との間、及び、前記拡開部の内周面と前記素子本体との間に、ガラスの封止層を形成する
ことを特徴とするガスセンサの製造方法。
【請求項２】
前記センサ素子は、前記素子本体の一端に、外形における最大長さが前記内側筒部の前記内周面間距離及び前記ガラス製リングの内径より小さい突出部を更に有しており、
前記ガラス製リングに前記素子本体を載置する際に、前記突出部を前記内側筒部に挿入し、
前記加熱押圧工程により、前記内側筒部の内周面と前記突出部との間に、ガラスの封止層を形成する
ことを特徴とする請求項１に記載のガスセンサの製造方法。
【請求項３】
センサ素子が筒状のホルダに支持されており、前記センサ素子に使用されているイオン伝導性セラミックスに生じる起電力に基づいてガス濃度を検出するガスセンサであって、
前記ホルダは、その一端側に、中心軸に直交する方向における内周面間の距離である内周面間距離が不連続に拡大した段部が形成されることにより、該段部より開口側の拡開部と、前記段部より内側で前記内周面間距離が前記拡開部より小さい内側筒部とを有しており、
前記センサ素子は、外形における最大長さが、前記拡開部の前記内周面間距離より小さいと共に前記内側筒部の前記内周面間距離より大きい素子本体を有しており、
前記段部と前記素子本体との間、及び、前記拡開部の内周面と前記素子本体との間に、ガラスの封止層が形成されている
ことを特徴とするガスセンサ。
【請求項４】
前記センサ素子は、前記素子本体の一端に、外形における最大長さが前記内側筒部の前記内周面間距離及び前記ガラス製リングの内径より小さく、前記内側筒部に挿入されている突出部を更に有しており、
前記内側筒部の内周面と前記突出部との間にもガラスの封止層が形成されている
ことを特徴とする請求項３に記載のガスセンサ。
【請求項５】
前記ホルダは、前記イオン伝導性セラミックスとは異なる非イオン伝導性のセラミックス製であり、
前記センサ素子のマトリクスは、前記イオン伝導性セラミックスの相と、前記ホルダを構成するセラミックスと同一のセラミックス相との混在相であり、前記イオン伝導性セラミックスの相が連続していることによりイオンの伝導路が形成されている
ことを特徴とする請求項３または請求項４に記載のガスセンサ。
【発明の詳細な説明】
【技術分野】
【０００１】
本発明は、イオン伝導性セラミックスをセンサ素子に使用して気相または液相におけるガス濃度を検出するガスセンサの製造方法、及び、該製造方法により製造されるガスセンサに関するものである。
【背景技術】
【０００２】
イオン伝導性セラミックス（固体電解質）をセンサ素子に使用して、水素ガス、酸素ガス、炭酸ガス、水蒸気などのガス濃度を検出するガスセンサが種々提案されており、本出願人も過去に複数の提案を行っている。これらのガスセンサは、同一イオンの濃度差により固体電解質に電位差が生じる濃淡電池の原理を使用したものであり、センサ素子を挟んだ二つの空間で検出対象のガスの濃度が異なる場合に、センサ素子に生じる起電力を測定する。二つの空間のうち、第一の空間において検出対象ガスの濃度が既知であれば、ネルンストの式により、測定された起電力とセンサ素子の温度から、第二の空間におけるガス濃度を知ることができる。或いは、第一の空間のガス濃度を一定とした状態で、第二の空間におけるガス濃度を変化させて起電力を測定して予め検量線を作成しておくことにより、ガス濃度が未知の場合の起電力の測定値から、第二の空間のガス濃度を知ることができる。
【０００３】
従って、このようなガスセンサでは、センサ素子によって二つの空間が区画されている必要がある。従来のガスセンサでは、筒状のホルダの一端に封止材を介してセンサ素子を固定することにより、二つの空間を区画している（例えば、特許文献１参照）。
【０００４】
ところが、センサ素子とホルダとの間を完璧に気密に封止することは、このとのほか難しく、ごく僅かな空隙が残存し易いのが実情である。センサ素子とホルダとの間にごく僅かでも空隙が存在すると、検出対象ガスの濃度が既知である空間のガス（基準ガス）と測定ガス（測定雰囲気のガス）とが混合してしまい、正確な測定ができない。特に、測定ガスと基準ガスとで検出対象ガスの濃度差が大きい場合は、ガスの混合による検出結果への影響が大きい。また、検出対象ガスが水素の場合、分子のサイズが小さいため、空隙のサイズが極めて小さい場合であっても通過し易く、ガスの混合による検出結果への影響が大きい。
【０００５】
そこで、本出願人は既に、ガラス製リングを加熱により軟化させつつ他の部材で押圧することにより、変形したガラスで封止層を形成し、センサ素子とホルダとの間を気密に封止する方法を提案している（特許文献２参照）。本出願は、この提案と同様にセンサ素子とホルダとの間を気密に封止できると共に、より簡易に封止層を形成することができる手段を探求する過程でなされたものである。
【先行技術文献】
【特許文献】
【０００６】
【特許文献１】特開２０１１−１７４８３２号公報
【特許文献２】特開２０１８−８４４８３号公報
【発明の概要】
【発明が解決しようとする課題】
【０００７】
本発明は、上記のように、センサ素子とホルダとの間が封止層で気密に封止されていることによりセンサ素子を挟んだ二つの空間のガスの混合が抑止されていると共に、より簡易に封止層を形成することができるガスセンサの製造方法、及び該製造方法により製造されるガスセンサの提供を、課題とするものである。
【課題を解決するための手段】
【０００８】
上記の課題を解決するため、本発明にかかるガスセンサの製造方法（以下、単に「製造方法」と称することがある）は、
「センサ素子が筒状のホルダに支持されており、前記センサ素子に使用されているイオン伝導性セラミックスに生じる起電力に基づいてガス濃度を検出するガスセンサの製造方法であって、
前記ホルダは、その一端側に、中心軸に直交する方向における内周面間の距離である内周面間距離が不連続に拡大した段部が形成されていることにより、該段部より開口側の拡開部と、前記段部より内側で前記内周面間距離が前記拡開部より小さい内側筒部とを有しており、
前記センサ素子は、外形における最大長さが、前記拡開部の前記内周面間距離より小さいと共に前記内側筒部の前記内周面間距離より大きい素子本体を有しており、
前記段部にガラス製リングを載置した上で、該ガラス製リングに前記素子本体を載置し、
加熱により前記ガラス製リングを軟化させつつ、前記センサ素子を前記段部に向かって押圧する加熱押圧工程により、前記段部と前記素子本体との間、及び、前記拡開部の内周面と前記素子本体との間に、ガラスの封止層を形成する」ものである。
【０００９】
「筒状のホルダ」は、円筒状、楕円筒状、角筒状とすることができる。「内周面間距離」は「ホルダの中心軸に直交する方向における内周面間の距離」であるため、ホルダが円筒である場合は「内径」であり、ホルダが四角筒状である場合は対向する内周面間の距離である。
【００１０】
本製造方法では、ガラス製リングを加熱により軟化・変形させて、ホルダの内周面とセンサ素子との双方に密着させることにより、両者の間にガラスの封止層を形成する。加熱により軟化したガラスは接着性が高いため、ホルダの内周面ともセンサ素子の外表面とも良好に密着する。
【００１１】
特に、本製造方法では、筒状のホルダの内周面に段部を形成している一方で、センサ素子の素子本体をホルダの段部に載置可能な外形寸法、すなわち、ホルダにおいて段部より開口側の部分である拡開部の内周面間距離より小さく、段部より内側の部分である内側筒部の内周面間距離より大きい外形寸法としている。そのため、素子本体をホルダの段部に載置することができる。なお、センサ素子は、段部に載置できる外形寸法の素子本体を有していれば、ホルダに支持させた状態でホルダの開口から突出する部分に、外形寸法がホルダの内周面間距離より大きい部分を有していても良いし、後述するように内側筒部に挿入される外形寸法の部分を有していても良い。
【００１２】
ホルダの段部にガラス製リングを載置した状態で、更にその上に素子本体を載置し、加熱しつつセンサ素子を段部に向かって押圧する。そうすると、加熱により軟化したガラスが押圧力によって変形して、段部と素子本体との間で充分に広がり、段部と素子本体との双方に密着する。同時に、軟化したガラスが素子本体によって押圧されることにより、ホルダにおける拡開部の内周面と素子本体との間の空隙にも浸入し、ホルダの内周面と素子本体との双方に密着する。従って、ガラスが固化すれば、ホルダの段部と素子本体との間、及び、ホルダにおける拡開部の内周面と素子本体との間に、ホルダと素子本体の双方に密着したガラスの封止層が形成される。この封止層により、センサ素子を挟んだ二つの空間が気密に区画されるため、二つの空間のガスの混合が効果的に抑止される。
【００１３】
このように、本製造方法では、段部にガラス製リングを載置するため、加熱し押圧する工程においてガラス製リングの位置決めが容易であり、押圧力をガラス製リングに十分に作用させることができる。また、ホルダに保持させるセンサ素子自体でガラス製リングを押圧しているため、他の部材を使用してガラスを押圧する場合に比べて、加熱押圧工程が極めて簡易である。
【００１４】
本発明にかかるガスセンサの製造方法は、上記構成に加え、
「前記センサ素子は、前記素子本体の一端に、外形における最大長さが前記内側筒部の前記内周面間距離及び前記ガラス製リングの内径より小さい突出部を更に有しており、
前記ガラス製リングに前記素子本体を載置する際に、前記突出部を前記内側筒部に挿入し、
前記加熱押圧工程により、前記内側筒部の内周面と前記突出部との間に、ガラスの封止層を形成する」ものとすることができる。
【００１５】
本構成では、センサ素子が素子本体の一端に突出部を有しており、この突出部はホルダの内側筒部に挿入できる外形寸法である。すなわち、突出部の外形における最大長さは、ホルダの内側筒部の内周面間距離より小さいと共に、ガラス製リングの内径よりも小さい。そのため、段部に載置したガラス製リングにセンサ素子を載置した際、突出部が内側筒部に挿入される。この状態で、加熱しつつセンサ素子を段部に向かって押圧すると、軟化したガラスがホルダにおける内側筒部の内周面とセンサ素子の突出部との間の空隙にも浸入し、ガラスの封止層が形成される。これにより、センサ素子とホルダとの間を、より確実に気密に封止することができる。
【００１６】
また、センサ素子の表面には、ホルダの外部空間側で電極（外側電極）を形成する一方で、ホルダの内部空間側で電極（内側電極）を形成する必要がある。上記のように、加熱により軟化し押圧されたガラスは、ホルダにおける内側筒部の内周面とセンサ素子の突出部との間の空隙に浸入することにより、突出部の側周面に密着する。そのため、センサ素子においてホルダの内部空間に開放されるべき部分に、ガラスが回り込んで接着することが防止される。従って、センサ素子においてホルダの内部空間に接する面に、内側電極を問題なく形成することができる。
【００１７】
次に、本発明にかかるガスセンサは、
「センサ素子が筒状のホルダに支持されており、前記センサ素子に使用されているイオン伝導性セラミックスに生じる起電力に基づいてガス濃度を検出するガスセンサであって、
前記ホルダは、その一端側に、中心軸に直交する方向における内周面間の距離である内周面間距離が不連続に拡大した段部が形成されることにより、該段部より開口側の拡開部と、前記段部より内側で前記内周面間距離が前記拡開部より小さい内側筒部とを有しており、
前記センサ素子は、外形における最大長さが、前記拡開部の前記内周面間距離より小さいと共に前記内側筒部の前記内周面間距離より大きい素子本体を有しており、
前記段部と前記素子本体との間、及び、前記拡開部の内周面と前記素子本体との間に、ガラスの封止層が形成されている」ものである。
【００１８】
これは、上記の製造方法により製造されるガスセンサである。ガラス製リングが軟化して変形することにより形成されたガラスの封止層が、センサ素子の素子本体とホルダの内周面との間を気密に封止しているため、センサ素子を挟んだ二つの空間が気密に区画されており、二つの空間のガスの混合が効果的に抑止される。
【００１９】
本発明にかかるガスセンサは、上記構成に加え、
「前記センサ素子は、前記素子本体の一端に、外形における最大長さが前記内側筒部の前記内周面間距離及び前記ガラス製リングの内径より小さく、前記内側筒部に挿入されている突出部を更に有しており、
前記内側筒部の内周面と前記突出部との間にもガラスの封止層が形成されている」ものとすることができる。
【００２０】
これは、センサ素子が突出部を備えている場合の製造方法により製造されるガスセンサである。内側筒部の内周面と突出部との間にもガラスの封止層が形成されていることにより、センサ素子とホルダとの間がより確実に気密に封止されている。また、突出部の存在により製造時においてガラスの過剰分が回り込むことが防止されているため、センサ素子においてホルダの内部空間に接する面にガラスの付着がなく、内側電極を問題なく形成することができる。
【００２１】
本発明にかかるガスセンサは、上記構成に加え、
「前記ホルダは、前記イオン伝導性セラミックスとは異なる非イオン伝導性のセラミックス製であり、
前記センサ素子のマトリクスは、前記イオン伝導性セラミックスの相と、前記ホルダを構成するセラミックスと同一のセラミックス相との混在相であり、前記イオン伝導性セラミックスの相が連続していることによりイオンの伝導路が形成されている」ものとすることができる。
【００２２】
固体電解質は、一般的に、数百℃から１０００℃の高温域でイオン伝導性を示すため、これをセンサ素子とするガスセンサは高温雰囲気で使用される。ところが、センサ素子がホルダに封着されたガスセンサを高温雰囲気での測定に使用すると、センサ素子またはホルダに亀裂が生じることがある。特に、センサ素子は、外側電極と内側電極との間の部分における温度差を低減するために薄く形成されることが多く、ホルダより機械的強度が低いことが多いため、センサ素子の方に亀裂が発生し易い。センサ素子及びホルダの何れに亀裂が発生したとしても、二つの空間の区画が不完全となりガスが混合してしまう。
【００２３】
本構成では、センサ素子のマトリクスを、ホルダを構成するセラミックスと同一のセラミックス相と、イオン伝導性セラミックス相との混在相としているため、センサ素子の熱膨張係数をホルダの熱膨張係数に近づけることができる。これにより、ガスセンサを高温雰囲気で使用する際に、熱膨張の大きさの差に起因してセンサ素子及びホルダに亀裂が生じるおそれを、低減することができる。ここで、「混在相」とは、イオン伝導性セラミックス相と、ホルダを構成するセラミックスと同一のセラミックス相とが、それぞれ別個の相でありながら、共にセンサ素子のマトリックスを構成している状態を指している。
【００２４】
ホルダを構成するセラミックスはイオン伝導性を示さないものであるが、そのセラミックス相がセンサ素子のマトリクスに存在しても、イオン伝導性セラミックス相が連続してイオンの伝導路（電気パス）が形成されているため、センサ素子のイオン伝導性が損なわれることなく、センサ素子に生じる起電力に基づいて、正常にガス濃度を検出することができる。
【発明の効果】
【００２５】
以上のように、本発明によれば、センサ素子とホルダとの間が封止層で気密に封止されていることによりセンサ素子を挟んだ二つの空間のガスの混合が抑止されていると共に、より簡易に封止層を形成することができるガスセンサの製造方法、及び該製造方法により製造されるガスセンサを、提供することができる。
【図面の簡単な説明】
【００２６】
【図１】（ａ）本発明の一実施形態である製造方法で使用するセンサ素子の斜視図であり、（ｂ），（ｃ）本実施形態の製造方法の説明図である。
【図２】図１の製造方法で製造されたガスセンサの縦断面図である。
【図３】図２のガスセンサを使用し、測定ガスの酸素濃度を変化させた場合の起電力の測定値に基づき算出された酸素濃度の変化を示すグラフである。
【図４】（ａ）変形例のセンサ素子の斜視図であり、（ｂ）図４（ａ）のセンサ素子の縦断面図（Ｘ−Ｘ線断面図）である。
【図５】（ａ）他の変形例のセンサ素子の斜視図であり、（ｂ）図５（ａ）のセンサ素子の縦断面図（Ｙ−Ｙ線断面図）である。
【図６】（ａ）更に他の変形例のセンサ素子の斜視図であり、（ｂ）図６（ａ）のセンサ素子の縦断面図（Ｚ−Ｚ線断面図）である。
【発明を実施するための形態】
【００２７】
以下、本発明の一実施形態であるガスセンサの製造方法、及び、製造されるガスセンサ１について、図１及び図２を用いて説明する。ガスセンサ１は、センサ素子１０が筒状のホルダ２０に支持されたものであり、センサ素子１０に使用されているイオン伝導性セラミックスに生じる起電力に基づいてガス濃度を検出する。
【００２８】
まず、本実施形態の製造方法で使用するセンサ素子１０、ホルダ２０、及びガラス製リング３０の構成について説明する。ホルダ２０は、酸化アルミニウム、ムライト等のセラミックスで形成されている。ホルダ２０の形状は円筒であり、その一端の開口側で、内径（中心軸に直交する方向における内周面間の距離である内周面間距離）が不連続に拡大した段部２３が形成されていることにより、段部２３より開口側の拡開部２１と、段部２３より内側の内側筒部２２とを有している。従って、内側筒部２２の内径Ｒ２は拡開部２１の内径Ｒ１より小さい。
【００２９】
センサ素子１０は、素子本体１１と、素子本体１１の一端から突出した突出部１２を備えている。素子本体１１は円柱状であり、突出部１２は同軸の円柱状で素子本体１１より外径が小さい。これにより、センサ素子１０はその外周面において素子本体１１と突出部１２との境に段部１３を有している。より具体的な外形寸法として、素子本体１１の外径（外形における最大長さ）はホルダ２０の拡開部２１の内径Ｒ１より小さいと共に、内側筒部２２の内径Ｒ２より大きい。突出部１２の外径は、内側筒部２２の内径Ｒ２より小さいと共に、ガラス製リング３０の内径より小さい。また、センサ素子１０は、素子本体１１の端部から突出部１２の端部に向かって、貫通しない円形の孔部１５が穿設されていることにより、全体として有底筒状の形状を呈している。
【００３０】
ガラス製リング３０は円環状であり、その外径はホルダ２０における拡開部２１の内径Ｒ１より小さい共に内側筒部２２の内径Ｒ２より大きい。ガラス製リング３０の内径は、内側筒部２２の内径Ｒ２より小さい場合を図示しているが、加熱による変形によってホルダ２０とセンサ素子１０とを密着させられる体積を有していれば、内側筒部２２の内径Ｒ２より内径が大きくてもよい。
【００３１】
上記構成のセンサ素子１０、ホルダ２０、及びガラス製リング３０を使用した本実施形態の製造方法は、ホルダ２０に対してセンサ素子１０、及びガラス製リング３０をセットするセット工程と、加熱によりガラス製リング３０を軟化させ、押圧により変形させる加熱押圧工程と、軟化したガラスを固化（硬化）させる冷却工程とを具備している。
【００３２】
セット工程に先立ち、センサ素子１０に内側電極４２及び外側電極４１を形成する。内側電極４２は、突出部１２において素子本体１１とは反対側の端面に形成する。一方、外側電極４１は、センサ素子１０の孔部１５の底部から内周面にかけて形成すると共に、突出部１２とは反対側の端面に形成することができる。なお、図１（ａ）〜図１（ｃ）では、内側電極４２及び外側電極４１の図示を省略している。
【００３３】
セット工程では、まず、ガラス製リング３０をホルダ２０の段部２３に載置する。ガラス製リング３０の外径は拡開部２１の内径Ｒ１より小さいと共に内側筒部２２の内径Ｒ２より大きいことから、問題なく段部２３上に載置される。そして更に、ガラス製リング３０の上にセンサ素子１０の素子本体１１を載置する。素子本体１１の外径は拡開部２１の内径Ｒ１より小さく内側筒部２２の内径Ｒ２より大きいことから、問題なく段部２３に載置されたガラス製リング３０の上に載置することができる。これにより、センサ素子１０の段部１３がガラス製リング３０を介してホルダ２０の段部２３と接触する。また、センサ素子１０は突出部１２を有しており、突出部１２の外径は、内側筒部２２の内径Ｒ２より小さいため（ここでは、内側筒部２２の内径Ｒ２より小さいガラス製リング３０の内径より小さいため）、素子本体１１をガラス製リング３０の上に載置する際、突出部１２が内側筒部２２に挿入される。
【００３４】
加熱押圧工程では、加熱によりガラス製リング３０を軟化させた状態で、センサ素子１０を段部に向かって押圧する。これにより、軟化したガラス製リング３０に押圧力が作用することにより、ガラス製リング３０は押し広げられるように変形し、ホルダ２０の段部２３及びセンサ素子１０の段部１３それぞれの全面に密着する。同時に、軟化したガラスは、ホルダ２０における拡開部２１の内周面とセンサ素子１０における素子本体１１の外周面との間の空隙に浸入すると共に、ホルダ２０における内側筒部２２の内周面とセンサ素子１０における突出部１２の外周面との間の空隙に浸入する。
【００３５】
冷却工程では、センサ素子１０をホルダ２０の段部２３に向かって押圧する力を除き、冷却する。これにより、軟化し変形したガラスが硬化し、ホルダ２０の段部２３とセンサ素子１０の段部１３との間、ホルダ２０における拡開部２１の内周面とセンサ素子１０における素子本体１１の外周面との間、及び、ホルダ２０における内側筒部２２の内周面とセンサ素子１０における突出部１２の外周面との間に、ガラスの封止層３４が形成される。
【００３６】
以上の工程により、図２に示す構成のガスセンサ１が製造される。すなわち、センサ素子１０が円筒状のホルダ２０に支持されており、ホルダ２０は、その一端側に、内径が不連続に拡大した段部２３が形成されることにより、段部２３より開口側の拡開部２１と、段部２３より内側で内径が拡開部２１より小さい内側筒部２２とを有しており、センサ素子１０は、円柱状で外径が拡開部２１の内径より小さいと共に内側筒部２２の内径より大きい素子本体１１を有していると共に、素子本体１１と同軸の円柱状で外径が内側筒部２２の内径より小さい突出部１２を有しており、段部２３と素子本体１１の外周面との間、拡開部２１の内周面と素子本体１１の外周面との間、及び、内側筒部２２の内周面と突出部１２の外周面との間に、ガラスの封止層３４が形成されているガスセンサ１である。
【００３７】
ここで、図２のガスセンサ１は、ホルダ２０の内部空間にガスを導入する導入管４８、センサ素子１０の温度を測定するための熱電対４９、外側電極４１に電気的に接続されているリード線４５、及び、内側電極４２に電気的に接続されているリード線４６を備えている。このような構成により、ガス導入管４８に基準ガスを導入し、内側電極４２及び外側電極４１によってセンサ素子１０に生じる起電力を測定することにより、外側電極４１に接する空間におけるガス濃度を検出することができる。或いは、外側電極４１を基準ガスに接触させ、ガス導入管４８によってホルダ２０の内部空間に測定ガスを導入し、内側電極４２及び外側電極４１によってセンサ素子１０に生じる起電力を測定することにより、測定ガスにおけるガス濃度を検出することができる。なお、このガスセンサ１では、センサ素子１０において突出部１２とは反対側の先端部を、ホルダ２０の外部空間に露出させている。
【００３８】
実際に、センサ素子１０を構成するイオン伝導性セラミックスをＺｒ０．９２Ｙ０．０８Ｏ２−αとしたガスセンサ１を使用し、ホルダ２０の内部空間に酸素濃度が既知である基準ガスを導入し、外側電極４１に接する空間に酸素ガスの濃度の異なる複数のガスを流通させたときの起電力を、温度６００℃で測定した。
【００３９】
測定された起電力に基づき算出した酸素濃度を、外側電極４１に接する空間に流通させたガスの酸素濃度と共に図３に示す。図３から分かるように、酸素濃度の変化に伴い起電力は迅速に応答して変化し、酸素濃度が一定の間は起電力も一定に保持されていた。このことから、ホルダ２０の内部空間と外部空間との間でガスの混合はなく、ガラスの封止層３４によって二つの空間が気密に区画されていることが確認された。なお、起電力に基づいて算出した酸素濃度は、外側電極４１に接する空間に流通させたガスの酸素濃度と一致しており、本構成のガスセンサ１で酸素濃度が正確に測定できることが確認された。
【００４０】
以上のように、本実施形態の製造方法によれば、段部２３と素子本体１１との間、拡開部２１の内周面と素子本体１１の外周面との間、及び、内側筒部２２の内周面と突出部１２の外周面との間に、ガラスの封止層３４を形成することにより、センサ素子１０とホルダ２０との間を気密に封止することができる。特に、ホルダ２０の段部にガラス製リング３０を載置するため、加熱押圧工程においてガラス製リング３０の位置決めが容易であり、押圧力をガラス製リング３０に十分に作用させることができる。また、ホルダ２０に保持させるセンサ素子１０自体でガラス製リング３０を押圧しているため、他の部材を使用してガラスを押圧する場合に比べて、加熱押圧工程が極めて簡易である。
【００４１】
また、本実施形態のセンサ素子１０は内側筒部２２に挿入される突出部１２を有しているため、軟化し押圧されたガラスの過剰分が、センサ素子１０においてホルダ２０の内部空間に開放されるべき面に回り込むことなく、内側筒部２２の内周面と突出部１２との間の空隙に浸入する。これにより、センサ素子１０においてホルダ２０の内部空間に接する面に、内側電極４２を問題なく形成することができる。
【００４２】
加えて、センサ素子１０には孔部１５が穿設されており、少なくとも孔部１５の底部に外側電極４１が形成されていることにより、外側電極４１と内側電極４２との間でセンサ素子１０の厚さが小さいものとなる。これにより、外側電極４１と内側電極４２との間の部分でセンサ素子１０の温度が均一となり易く、起電力に基づくガス濃度の検出を、より正確に行うことができる。
【００４３】
ここで、センサ素子１０は上記形状のセンサ素子１０に限定されず、図４〜図６に示す形状のセンサ素子１０ｂ，１０ｃ，１０ｄとすることができる。図４に示すセンサ素子１０ｂがセンサ素子１０と相違する点は、突出部１２とは反対側の先端部に、周方向の溝１６が形成されている点である。この溝１６の内周面まで外側電極（図示を省略）を形成し、リード線をこの溝に巻き付けることにより、外側電極とリード線との電気的な接続を、より確実なものとすることができる。
【００４４】
図５に示すセンサ素子１０ｃがセンサ素子１０と相違する点は、孔部１５がない一方で、センサ素子１０ｃの全長（センサ素子１０ｃを構成する円柱状の素子本体１１及び円柱状の突出部１２それぞれの軸方向の長さの和）が、センサ素子１０の全長より小さい点である。これにより、孔部１５がなくても、外側電極と内側電極との間でセンサ素子１０ｃの厚さを小さくすることができるため、外側電極と内側電極との間の部分でセンサ素子１０ｃの温度が均一となり易く、起電力に基づくガス濃度の検出を、より正確に行うことができる。
【００４５】
図６に示すセンサ素子１０ｄは、孔部１５がなく全長が小さい点でセンサ素子１０ｃと同様であるが、突出部１２とは反対側の先端部に、複数の溝１７が交差する方向に形成されている点でセンサ素子１０ｃと相違している。溝１７の底部に外側電極を形成すれば、外側電極と内側電極との間でセンサ素子１０ｄの厚さが小さいものとなるため、外側電極と内側電極との間の部分でセンサ素子１０ｄの温度が均一となり易く、起電力に基づくガス濃度の検出を、より正確に行うことができる。
【００４６】
次に、第二実施形態の製造方法について説明する。第二実施形態の製造方法が第一実施形態の製造方法と相違する点は、ホルダを、センサ素子に使用するイオン伝導性セラミックスとは異なる非イオン伝導性のセラミックス製とすると共に、センサ素子のマトリクスを、イオン伝導性セラミックスの相と、ホルダを構成するセラミックスと同一のセラミックス相との混在相で、且つ、イオン伝導性セラミックスの相が連続していることによりイオンの伝導路が形成されているものとする点である。
【００４７】
これにより、センサ素子の熱膨張係数をホルダの熱膨張係数に近づけることができ、高温雰囲気でのガスセンサの使用に際して、熱膨張の大きさの差に起因してセンサ素子及びホルダに亀裂が生じるおそれを、低減することができる。センサ素子とホルダとの熱膨張係数の差は、常温から１０００℃の温度範囲での絶対値で２．０×１０−６Ｋ−１未満とすることが望ましい。
【００４８】
また、ホルダを構成するセラミックスはコランダム（酸化アルミニウム）とし、センサ素子に使用するイオン伝導性セラミックスは、８０質量％以上がジルコニア（酸化ジルコニウム）であるジルコニア系イオン伝導性セラミックスとすることが望ましい。ここで、ジルコニア系イオン伝導性セラミックスは、ジルコニアに酸化物ドーパントがドープされたものであり、酸化物ドーパントとしては、Ｙ２Ｏ３、ＹｂＯ３、ＣａＯ、ＭｇＯ、ＳｒＯ、ＣｅＯを例示することができる。
【００４９】
コランダムは耐熱性、高温下での機械的強度、コスト等において、バランスの良いセラミックスである。そして、コランダムの構成元素とジルコニアの構成元素とは反応しないため、センサ素子のマトリクスを、ジルコニア系イオン伝導性セラミックス相とコランダム相とが、別個の相として混在している相とすることができる。
【００５０】
実際にイットリアがドープされたジルコニア（（Ｙ２Ｏ３）ａ（ＺｒＯ２）１−ａ）とコランダムとが、質量比で５０：５０となるように調製した混合材料を、センサ素子の形状に成形し、１６００℃の酸化雰囲気下で焼成してセンサ素子Ｓ１とした。一方、比較のために、同一組成の（（Ｙ２Ｏ３）ａ（ＺｒＯ２）１−ａ）のみからなる同一形状のセンサ素子Ｓ０を、同一の焼成条件で作製した。センサ素子Ｓ１、センサ素子Ｓ０、及び、コランダム製のホルダＨについて、ガスセンサの使用温度域である６００℃〜１０００℃で熱膨張率を測定した。測定された熱膨張率を熱膨張係数に換算した結果を、表１に示す。
【００５１】
【表１】
2019219304.tif 000003
【００５２】
表１に示すように、常温から１０００℃の温度範囲で、比較例のセンサ素子Ｓ０とホルダＨとの熱膨張係数の差は絶対値で２．３６×１０−６Ｋ−１〜３．２１×１０−６Ｋ−１という大きな値であった。これに対し、本実施形態のセンサ素子Ｓ１とホルダＨとの熱膨張係数の差は絶対値で０．１３×１０−６Ｋ−１〜０．９７×１０−６Ｋ−１であり、熱膨張係数の差が大幅に低減されていた。
【００５３】
また、他の実施形態として。ジルコニア系イオン伝導性セラミックスであるＳｒＺｒＹｂにコランダムを２６質量％添加したセンサ素子を、コランダム製のホルダに保持させたガスセンサを製造した。このガスセンサについて、ホルダの内部空間に０．２ＭＰａに加圧した空気を導入し、リークする気体の流量を測定したところ、気体のリークは全く生じていなかった。これにより、ホルダとセンサ素子との間がガラスの封止層で気密に封止されていると共に、センサ素子においてもホルダにおいても亀裂が生じていないことが確認された。
【００５４】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００５５】
例えば、上記の実施形態では、センサ素子の全体について、その外径がホルダの内径より小さい場合を例示した。これに限定されず、センサ素子は、ホルダの段部に載置できる外径寸法の素子本体を有していれば、ホルダから突出することとなる部分に、ホルダの内径より大きい部分を有していても構わない。
【符号の説明】
【００５６】
１  固体電解質センサ
１０，１０ｂ，１０ｃ，１０ｄ  センサ素子
１１  素子本体
１２  突出部
２０  ホルダ
２１  拡開部
２２  内側筒部
２３  段部
２５  開口
３０  ガラス製リング
３４  ガラスの封止層
【図１】
2019219304.tif 000004
【図２】
2019219304.tif 000005
【図３】
2019219304.tif 000006
【図４】
2019219304.tif 000007
【図５】
2019219304.tif 000008
【図６】
2019219304.tif 000009